(57)【特許請求の範囲】
【請求項１】
基材の一方の面に、染料染着性を有するバインダ樹脂を主体とした染料受容層を有する熱転写受像シートであって、
該染料受容層が、
（イ）染料染着性を有するバインダ樹脂を主体とし、
（ロ）エチレングリコール、プロピレングリコール、エチレンオキシド、プロピレンオキシド、ポリエチレングリコール、ポリプロピレングリコール、エチレンオキシドープロピレンオキシド共重合体、およびエチレン−エチレングリコールグラフト共重合体から選ばれた少なくとも１種からなるマトリックス中に、
フッ素原子および（または）硼素原子を含有する、有機または無機のカリウム塩、 バリウム塩、ナトリウム塩またはストロンチウム塩から選ばれた少なくとも一種の電解質金属塩が分散された、金属イオン伝導剤
を含有していることを特徴とする熱転写受像シート。
【請求項２】
前記マトリックスが、同一層中の前記バインダ樹脂とインシアネート化合物を介して架橋している請求項１記載の熱転写受像シート。
【請求項３】
前記電解質金属塩が、ＫＰＦ６、ＫＢＦ４、ＫＡｓＦ６、ＫＣＦ３ＳＯ３、ＫＣ２Ｆ５ＳＯ３、ＫＣ４Ｆ９ＳＯ３、ＫＮ（ＣＦ３ＳＯ２）２、ＫＮ（Ｃ２Ｆ５ＳＯ２）２、ＫＮ（Ｃ４Ｆ９ＳＯ２）２、ＫＣ（ＣＦ３ＳＯ２）３、ＫＣ（Ｃ２Ｆ５ＳＯ２）３、ＫＣ（Ｃ４Ｆ９ＳＯ２）３；ＮａＰＦ６、ＮａＢＦ４、ＮａＡｓＦ６、ＮａＣＦ３ＳＯ３、ＮａＣ２Ｆ５ＳＯ３、ＮａＣ４Ｆ９ＳＯ３、ＮａＮ（ＣＦ３ＳＯ２）２、ＮａＮ（Ｃ２Ｆ５ＳＯ２）２、ＮａＮ（Ｃ４Ｆ９ＳＯ２）２、ＮａＣ（ＣＦ３ＳＯ２）３、ＮａＣ（Ｃ２Ｆ５ＳＯ２）３、ＮａＣ（Ｃ４Ｆ９ＳＯ２）３；ＢａＰＦ６、ＢａＢＦ４、ＢａＡｓＦ６、ＢａＣＦ３ＳＯ３、ＢａＣ２Ｆ５ＳＯ３、ＢａＣ４Ｆ９ＳＯ３、ＢａＮ（ＣＦ３ＳＯ２）２、ＢａＮ（Ｃ２Ｆ５ＳＯ２）２、ＢａＮ（Ｃ４Ｆ９ＳＯ２）２、ＢａＣ（ＣＦ３ＳＯ２）３、ＢａＣ（Ｃ２Ｆ５ＳＯ２）３、ＢａＣ（Ｃ４Ｆ９ＳＯ２）３；ＳｒＰＦ６、ＳｒＢＦ４、ＳｒＡｓＦ６、ＳｒＣＦ３ＳＯ３、ＳｒＣ２Ｆ５ＳＯ３、ＳｒＣ４Ｆ９ＳＯ３、ＳｒＮ（ＣＦ３ＳＯ２）２、ＳｒＮ（Ｃ２Ｆ５ＳＯ２）２、ＳｒＮ（Ｃ４Ｆ９ＳＯ２）２、ＳｒＣ（ＣＦ３ＳＯ２）３、ＳｒＣ（Ｃ２Ｆ５ＳＯ２）３、ＳｒＣ（Ｃ４Ｆ９ＳＯ２）３からなる群より選ばれた少なくとも１種である請求項１または２に記載の熱転写受像シート。
【請求項４】
前記電解質金属塩が、硼素原子を含有するものである、請求項１〜３のいずれか一項に記載の熱転写受像シート。
【請求項５】
前記電解質金属塩が、フッ素原子を含有するものである、請求項１〜３のいずれか一項に記載の熱転写受像シート。
【請求項６】
熱転写受像シートの製造方法であって、基材の一方の面に、染料染着性を有するバインダ樹脂を主体とし、金属イオン伝導剤を含有する染料受容層を設ける工程Ａを含むものであり、
該金属イオン伝導剤が、エチレングリコール、プロピレングリコール、エチレンオキシド、プロピレンオキシド、ポリエチレングリコール、ポリプロピレングリコール、エチレンオキシドープロピレンオキシド共重合体、およびエチレン−エチレングリコールグラフト共重合体から選ばれた少なくとも１種からなるマトリックス中に、フッ素原子および（または）硼素原子を含有する、有機または無機のカリウム塩、バリウム塩、ナトリウム塩、またはストロンチウム塩から選ばれた少なくとも一種の電解質金属塩が分散されたものであることを特徴とする製造方法。
【請求項７】
さらに前記マトリックスを、同一層中の前記バインダ樹脂とインシアネート化合物を介して架橋させる工程を含む請求項６記載の熱転写受像シートの製造方法。
【請求項８】
前記マトリックスとして常温で液体である化合物を用いる請求項６または７に記載の熱転写受像シートの製造方法。
【請求項９】
前記電解質金属塩が、ＫＰＦ６、ＫＢＦ４、ＫＡｓＦ６、ＫＣＦ３ＳＯ３、ＫＣ２Ｆ５ＳＯ３、ＫＣ４Ｆ９ＳＯ３、ＫＮ（ＣＦ３ＳＯ２）２、ＫＮ（Ｃ２Ｆ５ＳＯ２）２、ＫＮ（Ｃ４Ｆ９ＳＯ２）２、ＫＣ（ＣＦ３ＳＯ２）３、ＫＣ（Ｃ２Ｆ５ＳＯ２）３、ＫＣ（Ｃ４Ｆ９ＳＯ２）３；ＮａＰＦ６、ＮａＢＦ４、ＮａＡｓＦ６、ＮａＣＦ３ＳＯ３、ＮａＣ２Ｆ５ＳＯ３、ＮａＣ４Ｆ９ＳＯ３、ＮａＮ（ＣＦ３ＳＯ２）２、ＮａＮ（Ｃ２Ｆ５ＳＯ２）２、ＮａＮ（Ｃ４Ｆ９ＳＯ２）２、ＮａＣ（ＣＦ３ＳＯ２）３、ＮａＣ（Ｃ２Ｆ５ＳＯ２）３、ＮａＣ（Ｃ４Ｆ９ＳＯ２）３；ＢａＰＦ６、ＢａＢＦ４、ＢａＡｓＦ６、ＢａＣＦ３ＳＯ３、ＢａＣ２Ｆ５ＳＯ３、ＢａＣ４Ｆ９ＳＯ３、ＢａＮ（ＣＦ３ＳＯ２）２、ＢａＮ（Ｃ２Ｆ５ＳＯ２）２、ＢａＮ（Ｃ４Ｆ９ＳＯ２）２、ＢａＣ（ＣＦ３ＳＯ２）３、ＢａＣ（Ｃ２Ｆ５ＳＯ２）３、ＢａＣ（Ｃ４Ｆ９ＳＯ２）３；ＳｒＰＦ６、ＳｒＢＦ４、ＳｒＡｓＦ６、ＳｒＣＦ３ＳＯ３、ＳｒＣ２Ｆ５ＳＯ３、ＳｒＣ４Ｆ９ＳＯ３、ＳｒＮ（ＣＦ３ＳＯ２）２、ＳｒＮ（Ｃ２Ｆ５ＳＯ２）２、ＳｒＮ（Ｃ４Ｆ９ＳＯ２）２、ＳｒＣ（ＣＦ３ＳＯ２）３、ＳｒＣ（Ｃ２Ｆ５ＳＯ２）３、ＳｒＣ（Ｃ４Ｆ９ＳＯ２）３からなる群より選ばれた少なくとも１種である請求項６〜８のいずれか一項に記載の熱転写受像シートの製造方法。
【発明の詳細な説明】
【技術分野】
【０００１】
本発明は、熱転写プリンターに使用される、支持体（以下、基材という）と、該基材上に形成された染料受容層とからなる熱転写受像シートに関し、詳しくは優れた帯電防止性を有する熱転写受像シートに関する。
【背景技術】
【０００２】
従来、昇華性染料をポリエチレンテレフタレート（ＰＥＴ）等からなる基材上に塗布した熱転写シートと、記録用信号に基づき選択的に電圧を印加する発熱素子を有するサーマルヘッドとを用いて、染着性を有する染料受容層を基材上に設けてなる熱転写受像シートに対し、前記熱転写シートを介して前記サーマルヘッドを圧接させるとともに、記録情報に基づいて前記サーマルヘッドの発熱素子に電圧を印加し、前記染料を前記熱転写受像シートの染料受容層に転写させることにより所望の記録を行ういわゆる昇華型感熱記録方式が知られている。
【０００３】
従来、かかる熱転写シートを用いて熱転写受像シート上に画像形成を行う場合、一般的に熱転写受像シートを構成する材料は例えば約１０14Ω／□といった高い表面固有抵抗を有するために、製造時、使用時等の摩擦による静電気の発生に伴い帯電し易かった。そのため、熱転写受像シート表面に埃等が付着し易くなり、付着した埃の部分で転写画像に白抜けが発生したり、熱転写受像シートと接触する熱転写シートに皺が発生して解像度の低下を招いたりするといった問題が発生していた。また、帯電により熱転写受像シートと熱転写シートとの間で貼り付きが生じ搬送不良を起こすといった問題も発生していた。
【０００４】
かかる問題を解決する手段として、第４級アンモニウム塩基を有するアクリル樹脂等からなる帯電防止層を形成することが提案されている（特許文献１）。しかし、第４級アンモニウム塩のような界面活性剤系の導電性付与剤により導電性を付与しようとする場合、イオン伝導には空気中の水分によるアシストを必要とするため、湿度低下時には導電性が著しく低下してしまうという問題があった。
【０００５】
そこで、湿度低下時でも導電性の低下が少ない熱転写受像シートとして、基材の少なくとも一方の面に少なくとも染料受容層を設けてなる熱転写受像シートであって、リチウムイオン伝導性樹脂を少なくとも最表面層、または最表面層下（基材側）の層に含有することを特徴とする熱転写受像シートが提案されている（特許文献２）。
【０００６】
【特許文献１】特開平０６−５５８６８号公報
【特許文献２】特開２００５−９６３４４号公報
【発明の開示】
【発明が解決しようとする課題】
【０００７】
しかしながら、上記特許文献２に開示されたリチウムイオン伝導性樹脂を用いて、例えば染料受容層を形成した場合、受像シート毎の導電性発現にばらつきが発生するという問題があるばかりか、（１）転写画像のハイライト部にムラが発生し易くなる；（２）ブリードアウトが生じ易く、表面汚染や導電性付与効果の持続性の低下が起こり易いといった問題も生じていた。
本発明者らの種々の検討の結果、上記（１）の問題は、所望の導電性を発現させるために導入したリチウムイオン伝導性樹脂が染料受容層の染料染着性樹脂中に均一に分散しないことに起因するものであり、また上記（２）の問題は、リチウムイオン伝導性樹脂のマトリックス樹脂が末端にヒドロキシル基を有するため、温度や湿度の関与によってブリードアウトが生じ易いことに起因することが明らかになった。
【０００８】
本発明は、このような従来の構成が有していた問題点を解決しようとするものであり、画像のハイライト部にムラが発生せず、リチウムイオン伝導性樹脂と同等以上の導電性を有する熱転写受像シート並びにその製造方法を提供することを目的とするものである。
【課題を解決するための手段】
【０００９】
そして、本発明は上記目的を達成するために、基材の一方の面に、染料染着性を有するバインダ樹脂を主体とした染料受容層を有する熱転写受像シートであって、該染料受容層または該一方の面もしくは他方の面に設けられ、樹脂を含む少なくとも一つの他の層が、マトリックス中に有機または無機のカリウム塩、バリウム塩、ナトリウム塩またはストロンチウム塩から選ばれた少なくとも一種の電解質金属塩が分散された金属イオン伝導剤を含有しているものである。
【００１０】
また、本発明は、熱転写受像シートの製造方法であって、基材の一方の面に、染料染着性を有するバインダ樹脂を主体とし、金属イオン伝導剤を含有する染料受容層を設ける工程Ａ；あるいは基材の一方の面に、染料染着性を有するバインダ樹脂を主体とする染料受容層を設ける工程Ａ−１と該一方の面または他方の面に、構成樹脂と金属イオン伝導剤とを含有する少なくとも一つの他の層を設ける工程Ａ−２とを含むものであり、該金属イオン伝導剤が、マトリックス中に有機または無機のカリウム塩、バリウム塩、ナトリウム塩、またはストロンチウム塩から選ばれた少なくとも一種の電解質金属塩が分散されたものである。
【００１１】
本発明においては、前記マトリックスが同一層中の前記バインダ樹脂または構成樹脂とイソシアネート化合物を介して架橋していることが好ましい。
【００１２】
さらに、本発明においては、前記マトリックスとして常温で液体である化合物を用いることが好ましい。
【発明の効果】
【００１３】
上述したように、本発明は、電解質金属塩として有機または無機のカリウム塩、バリウム塩、ナトリウム塩、またはストロンチウム塩を含有させてリチウムイオン導電性樹脂と同等以上の導電性を付与することで、上述した帯電による熱転写受像シート表面への埃等の付着に基づく白抜けの発生、熱転写受像シートと接触する熱転写シートの皺の発生に基づく解像度の低下、及び熱転写受像シートと熱転写シートとの貼り付きに基づく搬送不良を防止することができる。
【００１４】
また、本発明は、金属イオン伝導剤のマトリックスとして液体化合物を用いることで、例えば染料受容層を構成するバインダ樹脂中に金属イオン伝導剤をより均一に分散させることを可能にする。それにより上述した画像ハイライト部のムラの発生が防止できる。さらに、所望の導電性を付与することで、上述した静電気帯電による熱転写受像シート表面への埃等の付着に基づく白抜けの発生、熱転写受像シートと接触する熱転写シートの皺の発生に基づく解像度の低下、及び熱転写受像シートと熱転写シートとの貼り付きに基づく搬送不良を防止することができる。
【００１５】
さらに、金属イオン伝導剤を上記の染料受容層以外の層に含有させた場合においても、その層を構成する母材樹脂中に、金属イオン伝導剤のマトリックスが均一に分散するので、均一な導電パスを形成でき、帯電防止性能の均等化、均質化を図ることが出来る。
【００１６】
なお、上記のマトリックスとしての液体化合物を単独で金属イオン伝導剤と共に用いた場合、例えば染料受容層に単独で金属イオン伝導剤と共に添加した場合等には、液体化合物が紙等を主材とする基材に滲みだして、いわゆる油紙効果により基材が外から透けて見えてしまい、意匠性が低下する等の不具合が発生する。しかし、かかるマトリックスを、イソシアネート化合物を介して、染料受容層を構成するバインダ樹脂と架橋させることによりこのような問題も防止できる。
【００１７】
さらには、上記のように金属イオン伝導剤を染料受容層以外の層に含有させた場合においても、金属イオン伝導剤のマトリックスを、イソシアネート化合物を介して、その層を構成する母材樹脂と架橋させることにより、金属イオン伝導剤のブリードアウトを防止することができ、印字時のムラ、滲みを防止でき、且つ導電性の低下を長期に亘って防止することができる。また、均一に分散された状態でマトリックスが固定されることにより、導電パスがより均等に形成され導電性が向上する。
【発明を実施するための最良の形態】
【００１８】
以下、本発明の実施の形態を説明する。
【００１９】
本願特許請求の範囲及び明細書において用いる「常温」の語は、一般的な製造環境である１５℃〜３０℃の範囲内の温度をいうものとする。
【００２０】
また、「液体」の語は、一定の形態を有さず、流動性があり、ほぼ一定の体積を有するものをいうものとする。
【００２１】
本発明の熱転写受像シートに使用する支持体である基材としては、アート紙、コート紙、キャストコート紙、セルロース繊維紙、上質紙、またはこれらの片面もしくは両面に樹脂フィルムをラミネートした合成紙等の紙基材や、ポリエチレン、ポリプロピレン等のポリオレフィン、ポリ塩化ビニル、ポリエステル、ポリスチレン、ポリカーボネート、ナイロン、等のフィルム基材が好適に用いられ、これらフィルム基材としては、少なくとも一層が樹脂と無機顔料とを主成分として２軸延伸により製造された、空隙（空孔）を有する発泡層である多層構造のフィルムがより好適に用いられる。ただし、本発明は上述した基材の使用に限定されるものではなく、例えば透明ポリエステルシートを基材として用いてＯＨＰ用熱転写受像シートを作製することも本発明の範囲内に含まれる。
【００２２】
基材の厚さは８０μｍ〜３００μｍであることが好ましく、より好ましくは２００μｍ〜２５０μｍである。厚さが８０μｍ未満である場合、必要な剛度を得ようとすると厚さ方向の弾力性が小さくなり、印画濃度が小さくなる恐れがある。一方、厚さが３００μｍを越えると、支持体としての性能の向上よりも経済性の低下が著しくなる。
【００２３】
基材上に設ける染料受容層を形成するための染料染着性を有するバインダ樹脂としては、ポリエチレン、ポリプロピレン等のポリオレフィン系樹脂；ポリ塩化ビニル等のハロゲン化ビニル樹脂；ポリ酢酸ビニル、ポリアクリルエステル等のビニル系樹脂；ポリエチレンテレフタレート、ポリブチレンテレフタレート等のポリエステル系樹脂；ポリスチレン系樹脂；ポリアミド系樹脂；エチレンやプロピレン等のオレフィンと他のビニルモノマーとの共重合体系樹脂；ポリカーボネート等が挙げられるが、これらに限定されない。
【００２４】
これらの樹脂には、必要に応じ、酸化防止剤、紫外線吸収剤、光安定化剤、蛍光増白剤、あるいは酸化チタン、酸化亜鉛、カオリンクレー、炭酸カルシウム等の顔料や充填材を添加することができる。
【００２５】
染料受容層の形成は、これら樹脂に必要な添加剤を加えたものを適当な有機溶剤に溶解した溶液や、有機溶剤や水に分散させた分散液を、グラビア印刷法、スクリーン印刷法、リバースロールコーティング法等の公知の塗膜形成手段により基材上または基材上に設けた中間層上に塗布し、次いで乾燥することにより行うことができる。
【００２６】
染料受容層の厚さは特に限定されないが、一般には１μｍ〜１０μｍである。
【００２７】
基材と染料受容層との間には、必要に応じて、さらにプライマー層、導電性層、紫外線吸収層等の中間層を設けてもよい。また、基材の染料受容層とは反対側の面に滑性層、帯電防止層等の背面層を適宜設けてもよい。
【００２８】
本発明において用いる金属イオン伝導剤のマトリックスとしては、エーテル結合を有する化合物を好適なものとして挙げることができ、とりわけエチレングリコール、プロピレングリコール等のグリコール類、エチレンオキシド（ＥＯ）、プロピレンオキシド（ＰＯ）等のモノマー類、ならびにエチレンオキシド（ＥＯ）、プロピレンオキシド（ＰＯ）等を重合して得られるポリエチレングリコール（ＰＥＧ）、ポリプロピレングリコール（ＰＰＧ）、エチレンオキシド−プロピレンオキシド共重合体（ｐｏｌｙ（ＥＯ−ＰＯ））やエチレン−エチレングリコールグラフト共重合体等のポリエーテルポリオール類の二量体、三量体等を含むオリゴマーやポリマーが取り扱い性、価格等の観点から好ましい。
【００２９】
また、上記のマトリックスは液体化合物であることが好ましい。マトリックスとして液体化合物を用いることにより、例えば染料受容層を構成するバインダ樹脂中に均一に分散させることでより均一な導電パスを形成することができる。
【００３０】
例えば、ポリエチレングリコール（ＰＥＧ）の場合であれば、分子量を約２０００以下とすることにより液体ポリマーを得ることができる。
【００３１】
また、金属イオン伝導剤中に分散される有機または無機の電解質金属塩としては、ＫＰＦ６、ＫＣｌＯ４、ＫＢＦ４、ＫＡｓＦ６、ＫＡｌＣｌ４、ＫＣＦ３ＳＯ３、ＫＣ２Ｆ５ＳＯ３、ＫＣ４Ｆ９ＳＯ３、ＫＮ（ＣＦ３ＳＯ２）２、ＫＮ（Ｃ２Ｆ５ＳＯ２）２、ＫＮ（Ｃ４Ｆ９ＳＯ２）２、ＫＣ（ＳＯ２ＣＦ３）３、ＫＣ（Ｃ２Ｆ５ＳＯ２）３、ＫＣ（Ｃ４Ｆ９ＳＯ２）３；ＮａＰＦ６、ＮａＣｌＯ４、ＮａＢＦ４、ＮａＡｓＦ６、ＮａＡｌＣｌ４、ＮａＣＦ３ＳＯ３、ＮａＣ２Ｆ５ＳＯ３、ＮａＣ４Ｆ９ＳＯ３、ＮａＮ（ＣＦ３ＳＯ２）２、ＮａＮ（Ｃ２Ｆ５ＳＯ２）２、ＮａＮ（Ｃ４Ｆ９ＳＯ２）２、ＮａＣ（ＳＯ２ＣＦ３）３、ＮａＣ（Ｃ２Ｆ５ＳＯ２）３、ＮａＣ（Ｃ４Ｆ９ＳＯ２）３；ＢａＰＦ６、ＢａＣｌＯ４、ＢａＢＦ４、ＢａＡｓＦ６、ＢａＡｌＣｌ４、ＢａＣＦ３ＳＯ３、ＢａＣ２Ｆ５ＳＯ３、ＢａＣ４Ｆ９ＳＯ３、ＢａＮ（ＣＦ３ＳＯ２）２、ＢａＮ（Ｃ２Ｆ５ＳＯ２）２、ＢａＮ（Ｃ４Ｆ９ＳＯ２）２、ＢａＣ（ＳＯ２ＣＦ３）３、ＢａＣ（Ｃ２Ｆ５ＳＯ２）３、ＢａＣ（Ｃ４Ｆ９ＳＯ２）３；ＳｒＰＦ６、ＳｒＣｌＯ４、ＳｒＢＦ４、ＳｒＡｓＦ６、ＳｒＡｌＣｌ４、ＳｒＣＦ３ＳＯ３、ＳｒＣ２Ｆ５ＳＯ３、ＳｒＣ４Ｆ９ＳＯ３、ＳｒＮ（ＣＦ３ＳＯ２）２、ＳｒＮ（Ｃ２Ｆ５ＳＯ２）２、ＳｒＮ（Ｃ４Ｆ９ＳＯ２）２、ＳｒＣ（ＳＯ２ＣＦ３）３、ＳｒＣ（Ｃ２Ｆ５ＳＯ２）３、ＳｒＣ（Ｃ４Ｆ９ＳＯ２）３  等が好適に用いられる。
【００３２】
なお、金属イオン伝導剤が導電性を発現するメカニズムは以下のように考えられる。すなわち、通常、過塩素酸カリウム等の電解質金属塩は水や有機溶媒などの媒体のない状態ではアニオンとカチオンがイオン結合で結合した固体塩の状態で存在し、これをポリマー中に単に練り込んだだけではイオン伝導性は発現しない。イオン導電性樹脂においては、まず電解質金属塩が、マトリックスであるポリアルキレングリコール等のエーテル酵素により溶媒和してイオン解離する。こうして解離したイオン種は、ポリアルキレングリコール等の分子振動により移動しやすい状態となり、外部電場が印加されると相応する極に向かって移動し、イオン伝導を発現する。
【００３３】
上記のマトリックス中の電解質金属塩の含有量は、マトリックスの重量を基準として５重量％以上４０重量％以下であることが好ましい。５重量％未満であると、所望する導電性を得るために多量の金属イオン伝導剤を含有させなければならず、経済性に劣ることとなることは勿論、特に染料受容層に含有させる場合には、バインダ樹脂の相対的な量が減少することにより染料染着性に劣ったものとなる傾向がある。一方、４０重量％を超える量の電解質金属イオン塩を含有させても、金属イオン伝導剤の導電性能の向上には繋がらず、結果として経済性に劣るものになる。
【００３４】
なお、上述した電解質金属塩のうち、ＫＣｌＯ4等の過塩素酸金属塩類は消防法に定める危険物第１類に属する酸化性個体であり、可燃物と混合され、熱等によって分解することにより極めて激しい燃焼を起こさせる危険性を有する。この点を考慮すると、これら過塩素酸金属塩類の含有量は、マトリックスの重量を基準として２０重量％以下が好ましく、１５重量％以下であることがより好ましい。
【００３５】
また、ＮａＣＦ３ＳＯ３等の含フッ素有機化合物は一般に高価であり、多量に配合するとコスト面で不利になるが、熱的安定性が向上するという利点がある。従って、電解質金属塩として過塩素酸金属塩類を使用する場合には、含フッ素有機化合物と組み合わせて使用することが好ましく、その場合、コストと熱的安定性の向上とのバランスを図る観点から、過塩素酸金属塩類と含フッ素有機化合物とを質量比１：５〜５：１で配合することが好ましく、質量比１：３〜３：１で配合することがより好ましい。
【００３６】
なお、上記金属イオン伝導剤は、染料受容層内の全体に均一あるいは不均一に（例えば、濃度勾配をもって）含有させることができることはもちろん、染料受容層の表面部分や、染料受容層と基材との間に設けた中間層、基材の背面側に設けた例えば滑性層、滑性層と基材との間に設けた中間層等の中に含有させることができる。
【００３７】
その場合、各層を構成する樹脂に対する金属イオン伝導剤の配合量は、各層の構成樹脂（例えば染料受容層のバインダ樹脂）１００重量部に対して０．１〜３０重量部が目安であるが、これには限定されず、熱転写受像シートの表面固有抵抗が１．０×１０１３Ω／□以下、好ましくは１．０×１０11Ω／□以下となるように適宜配合量を調整すればよい。
【００３８】
上述したように、本発明に用いる金属イオン伝導剤のマトリックスは、末端にヒドロキシル基を有するため、温度、湿度等の関与によって、ブリードアウトが生じやすい。特に液体化合物の場合、例えば染料受容層に含有させると、表面にブリードする恐れがある。また、基材等に滲みだし、いわゆる油紙効果により、基材が透けて見えてしまう問題が生じる。そのため、例えば染料受容層に含有させる場合、染料受容層を構成する樹脂に、エポキシ、アクリルのごとき放射線活性モノマーやイソシアネート等の架橋剤（例えば、ジフェニルメタンジイソシアネート、イソホロンジイソシアネート、ヘキサメチレンジイソシアネート、フェニレンジイソシアネート、トリレンジイソシアネート、プロパンジイソシアネート、へキサンジイソシアネート、デカンジイソシアネート、へキサンフルオロプロパンジイソシアネート、１，４−フェニレンジイソシアネート等）を添加し、放射線、熱、湿気、触媒等により架橋若しくは硬化させることが好ましい。
【００３９】
また、上記文献２に開示された構成を採用した場合や、受容層に一般的な帯電防止剤や界面活性剤を添加した場合には、耐光性に悪影響を及ぼし、とりわけ、特定の色（例えば、イエローやシアン）のみが大きく退色し、特にデジタルカメラで撮影した人物写真や風景写真を印画した場合に、退色後の色バランスが悪くなるという問題があった。しかし、本発明に係る構成を採用することにより、耐光性への悪影響を大幅に減少させることができ、また退色した場合であっても、画像を構成する各色がバランスよく退色するようになるため、写真を印画する際に特に効果的である。
【実施例】
【００４０】
以下、本発明を実施例に基づき説明するが、これら実施例は例示であり、本発明はこれら実施例に限定されるものではない。なお、以下の説明中において「部」は「重量部」を意味するものとする。
【００４１】
［参考例］
市販のＡ２コート紙（三菱製紙（株）製；厚さ１１０μｍ；坪量１２７ｇ／ｃｍ２）の両面上に、ウレタン系接着剤（塗布量：５ｇ／ｍ２）を介して、二軸延伸ポリプロピレンフィルム（Ｐ４２５６（商品名）；東洋紡績（株）製；厚さ：４０μｍ）をドライラミネーションにより積層して基材を得た。
次いで、以下の組成：
ポリエステル樹脂
（東洋紡績（株）製；バイロン２００（商品名））              １０部
イソシアネート化合物
（大日精化工業（株）製；クロスネートＤ７０（商品名））        ５部
トルエン／ＭＥＫ（重量比１：１）                          １００部
を有する塗工液１を上記基材の片面にメイヤバーで乾燥時２．５ｇ／ｃｍ２となるように塗布し、次いで１００℃×３０分の条件でオーブンにより乾燥して染料受容層を形成し、熱転写受像シートを得た。
得られた熱転写受像シートを温度６０℃、湿度８０％の環境下に４８時間放置した後、温度２５℃、湿度５０％の環境条件（以下、通常条件という）下に１２時間放置したサンプル及び温度５℃、湿度０％の環境条件（以下、低湿度条件という）下に１２時間放置したサンプルについてそれぞれ、東亜ディーケーケー社製の超絶縁／微少電流計（ＤＳＭ−８１４０（商品名））を使用して表面固有抵抗を測定したところ、いずれも１０×１０14Ω／□以上の表面固有抵抗を示した。
【００４２】
［実施例１］
市販のＡ２コート紙（三菱製紙（株）製；厚さ１１０μｍ；坪量１２７ｇ／ｃｍ２）の両面上に、ウレタン系接着剤（塗布量：５ｇ／ｍ２）を介して、二軸延伸ポリプロピレンフィルム（Ｐ４２５６（商品名）；東洋紡績（株）製；厚さ：４０μｍ）をドライラミネーションにより積層して基材を得た。
次いで、以下の組成：
ポリエステル樹脂
（東洋紡績（株）製；バイロン２００（商品名））              １０部
イソシアネート化合物
（大日精化工業（株）製；クロスネートＤ７０（商品名））        ５部
金属イオン伝導剤（日本カーリット（株）製；ＰＥＬ−ＲＸ（商品名）；
マトリックス：エチレンオキシド−プロピレンオキシド共重合体（ｐｏｌｙ（ＥＯ−
ＰＯ）；分子量１３００）；電解質金属塩：有機ホウ素錯体カリウム塩；マトリック
スと電解質金属塩との重量比＝８：２）                      １．２部
架橋助剤（トリエチレンジアミン）                    ０．０００６部
トルエン／ＭＥＫ（重量比１：１）                          １００部
を有する塗工液２を上記基材の片面にメイヤバーで乾燥時２．５ｇ／ｃｍ２となるように塗布し、次いで１００℃×３０分の条件でオーブンにより乾燥して染料受容層を形成し、熱転写受像シートを得た。
【００４３】
＜帯電防止性能試験：高温、高湿条件下放置後の表面固有抵抗の測定＞
上記参考例におけると同様に、得られた熱転写受像シートを温度６０℃、湿度８０％の環境下に４８時間放置した後、温度２５℃、湿度５０％の環境条件（通常条件）下に１２時間放置したサンプル及び温度５℃、湿度０％の環境条件（低湿度条件）下に１２時間放置したサンプルについてそれぞれ、東亜ディーケーケー社製の超絶縁／微少電流計（ＤＳＭ−８１４０（商品名））を使用して表面固有抵抗を測定し、帯電防止性能を確認した。測定した表面固有抵抗を表１に示す。
さらに、帯電防止性能の湿度変化に対する耐性を調べるために（低湿度条件下で測定した表面固有抵抗）／（通常条件下で測定した表面固有抵抗）の比（Ｄ値）を求め、以下の評価基準に従って評価した。評価結果を表１に示す。
＜評価基準＞
◎（良）：Ｄ値が１０1未満
△（可）：Ｄ値が１０1以上１０２未満
×（不可）：Ｄ値が１０２以上
【００４４】
＜高温、高湿条件下放置後の転写画像の画質の評価＞
得られた熱転写受像シートを１００ｍｍ×１４０ｍｍのサイズに切断した。切断した各受像シート片を、温度６０℃、湿度８０％の条件下に４８時間放置し、その後、温度２５℃、湿度５０％以下の環境下に１時間放置したものを測定サンプルとした。ソニー（株）製の昇華型熱転写プリンターＣＶＰ−Ｇ７（商品名）に専用の昇華型熱転写リボンをセットし、各測定サンプルの受像シートに３２階調のグラデーション印画を行い、その後、各印画物を温度６０℃、湿度８０％の条件下に４８時間放置した。その後、各印画物の画質ムラ、滲みを目視で評価した。評価基準は下記のとおりとした。その結果を表１に示す。なお、評価は、１階調から３２階調へ移るに従い濃度の薄い領域から濃度の濃い領域になるように行った。
＜評価基準＞
◎（優良）：全ての諧調においてムラも滲みも無かった。
○（良）：１〜２階調においてムラが若干有ったものの、その他の階調においては無かった。あるいは、滲みの確認できる箇所があったが、実用上問題のないレベルであった。
×（不可）：３階調以降においてもムラが有った。あるいは、実用上問題のあるレベルの滲みが確認された。
【００４５】
＜支持体の意匠性の評価＞
得られた熱転写受像シートの基材を目視で観察し、以下の評価基準で評価した。評価結果を表１に示す。
＜評価基準＞
○（可）：受容層塗布前と比較して変化が無かった。
×（不可）：受容層塗布前と比較して透けて見える状態になっている箇所があった。
【００４６】
＜耐光性の評価＞
得られた熱転写受像シートにデジタルカメラ（ソニー（株）製；サイバーショット（商品名））で撮影した人物写真を印画して得たサンプルをキセノンフェードメータ（スガ試験機社（株）製；ブラックパネル温度６０℃；試験面放射照度：６０Ｗ／ｍ２）を用いて９０ＭＪ／ｍ２の積算放射照度で照射し、照射後のサンプルの外観上の退色具合を目視で観察し以下の評価基準で評価した。評価結果を表１に示す。
＜評価基準＞
○（可）：人物の肌の色に退色が見られるが、各色のバランスは維持されている。
×（不可）：人物の肌の色に退色が見られ、かつ赤みが強くなって各色のバランスが崩れている。
【００４７】
［実施例２〜実施例５］
電解質金属塩が実施例１で用いた有機硼素錯体カリウムでなく、それぞれＮａＣｌＯ４（実施例２）、ＢａＣｌＯ４（実施例３）、ＳｒＮ（ＣＦ３ＳＯ２）２（実施例４）、およびＫＰＦ６（実施例５）である金属イオン伝導剤を用いた以外は実施例１と同様にして熱転写受像シートを得た。
【００４８】
［実施例６］
実施例１で用いた金属イオン伝導剤に代えて、他の金属イオン伝導剤（マトリックス：エチレンオキシド−プロピレンオキシド共重合体（ｐｏｌｙ（ＥＯ−ＰＯ）；分子量２０００）；電解質金属塩：過塩素酸カリウム（ＫＣｌＯ4）とトリフルオロメタンスルホン酸カリウム(ＫＣＦ３ＳＯ３)とを５：１の重量比で併用；マトリックスと電解質金属塩の重量比＝８５：１５）を用いた以外は実施例１と同様にして熱転写受像シートを得た。
【００４９】
［実施例７］
実施例１で用いた金属イオン伝導剤のマトリックスとして分子量２５００の固体状エチレンオキシド−プロピレンオキシド共重合体（ｐｏｌｙ（ＥＯ−ＰＯ））を用いた以外は実施例１と同様にして熱転写受像シートを得た。
【００５０】
［実施例８］
実施例１で用いた塗工液２に代えて、下記組成：
ポリエステル樹脂
（東洋紡績（株）製；バイロン２００（商品名））              １５部
金属イオン伝導剤（日本カーリット（株）製；ＰＥＬ−ＲＸ（商品名）；
マトリックス：エチレンオキシド−プロピレンオキシド共重合体（ｐｏｌｙ（ＥＯ−
ＰＯ）；分子量１３００）；電解質金属塩：有機硼素錯体カリウム；マトリックス
と電解質金属塩との重量比＝８：２）                        １．２部
トルエン／ＭＥＫ（重量比１：１）                          １００部
の塗工液３を用いた以外は実施例１と同様にして熱転写受像シートを得た。
【００５１】
［比較例１］
実施例８で用いた塗工液３に代えて、下記組成：
ポリエステル樹脂
（東洋紡績（株）製；バイロン２００（商品名））              １５部
リチウムイオン伝導性樹脂（日本カーリット（株）製；ＰＥＬ−ＡＫ−１（商品名）
；マトリックス樹脂：エチレンオキシド−プロピレンオキシド共重合体（ｐｏｌｙ
（ＥＯ−ＰＯ）；分子量１３００）；電解質リチウム塩：トリフルオロメタンスルホ
ン酸リチウム(ＬｉＣＦ３ＳＯ３)；マトリックス樹脂と電解質リチウム塩の重量比＝
８：２）                                                  ０．６部
トルエン／ＭＥＫ（重量比１：１）                          １００部
の塗工液４を用いた以外は実施例８と同様にして熱転写受像シートを得た。
【００５２】
［比較例２］
実施例１で用いた金属イオン伝導剤に代え、界面活性剤であるソルビタンセスキオレート（花王（株）製；商品名：エマノーンＳ−１０Ｖ）を用いた以外は実施例１と同様にして熱転写受像シートを得た。
【００５３】
実施例２〜８および比較例１〜２で得た各熱転写受像シートについて実施例１と同様の測定および評価を行った。その結果を表１に示す。
【００５４】
以上詳述したように、本発明によれば、画像のハイライト部にムラが発生せず、従来のリチウムイオン伝導性樹脂を用いたものと同等以上の導電性を有する熱転写受像シート並びにその製造方法を提供することができる。
【００５５】
【表１】
0004518407.tif 000002